(57)【要約】【課題】ＣａＯ等を主成分とする製鋼スラグであっても、高い燐の分離性で燐化合物を容易に抽出・分離回収することができる、製鋼スラグからの燐の分離回収方法を提供する。また、Ｐ２Ｏ５等の燐化合物除去後のスラグを再び精錬に利用するとともに、抽出・分離回収された燐化合物を肥料用の燐酸源として利用する。【解決手段】製鋼スラグのＦｅ２Ｏ３濃度（質量％）と、ＦｅＯおよびＦｅ２Ｏ３の合計濃度（質量％）との比［Ｆｅ２Ｏ３／（ＦｅＯ＋Ｆｅ２Ｏ３）］を０．９５以上とし、かつ、製鋼スラグの非結晶相の相分率を３０％以下とする。その後、製鋼スラグを、ｐＨが２．５〜３．５に調整された無機酸水溶液に浸漬させることにより、製鋼スラグ中の燐化合物を無機酸水溶液に浸出させ、その後、無機酸水溶液のｐＨを６．５〜７．５に制御することにより、無機酸水溶液に浸出した燐化合物を析出させて回収する。【選択図】図４
2019002060.tif 000002
【特許請求の範囲】
【請求項１】
製鋼スラグからの燐の分離回収方法であって、
前記製鋼スラグのＦｅ２Ｏ３濃度（質量％）と、ＦｅＯおよびＦｅ２Ｏ３の合計濃度（質量％）との比［Ｆｅ２Ｏ３／（ＦｅＯ＋Ｆｅ２Ｏ３）］を０．９５以上とし、かつ、前記製鋼スラグの非結晶相の相分率を３０％以下とする第１工程と、
前記第１工程後に前記製鋼スラグを、ｐＨが２．５〜３．５に調整された無機酸水溶液に浸漬させることにより、前記製鋼スラグ中の燐化合物を前記無機酸水溶液に浸出させる第２工程と、
前記第２工程後に前記無機酸水溶液のｐＨを６．５〜７．５に制御することにより、前記無機酸水溶液に浸出した前記燐化合物を析出させて回収する第３工程とを
備えていることを特徴とする製鋼スラグからの燐の分離回収方法。
【発明の詳細な説明】
【技術分野】
【０００１】
本発明は、製鋼スラグからの燐の分離回収方法に関する。
【背景技術】
【０００２】
高炉溶銑には燐が０．１２質量％程度含まれているため、製鋼プロセスではこれを除去する必要がある。一般には、転炉で脱炭精錬を行うときに同時にスラグへ燐を移行させるが、我が国では、脱炭精錬に先立って酸化脱燐精錬を行う溶銑予備処理法も広く用いられている。また、電気炉では、スクラップを溶解して溶鋼とする場合には脱燐の必要はないが、スクラップとともに銑鉄を溶解する場合には転炉と同じように脱燐精錬を行う。その結果、これらの工程で発生するスラグには燐が含まれる。
【０００３】
ところで、このようなスラグは、溶鋼１トン当たり約５０ｋｇ程度発生し、主に、路盤材や土木工事原料として用いられている。しかし、その膨大な発生量に対して需要量は充分ではなく、また建設廃材などの競合材料も多いため、使用されずに製鉄所内に堆積される量が増加すると予想されている。スラグの主要な構成酸化物は、ＣａＯ、ＳｉＯ２、ＦｅＯ、ＭｇＯ、Ｐ２Ｏ５であり、その中で、Ｐ２Ｏ５の含有量を低下することが出来れば、スラグを再び脱燐精錬に利用することができる。そのため、スラグからＰ２Ｏ５を除去する方法や、肥料原料である燐酸を製鋼スラグから分離回収する試みが多数提案されている。
【０００４】
製鋼スラグ中の燐は、ダイカルシウム・シリケート（２ＣａＯ・ＳｉＯ２）とトリカルシウム・フォスフェイト（３ＣａＯ・Ｐ２Ｏ５）との固溶体として存在している比率が高いため、この固溶体を、その他の部分と分離する方法が各種考えられている。例えば、固溶体とその他の部分との密度が異なることを利用して、スラグを５℃／分以下の除冷又は温度保定することで上下２層に分離させる方法が開示されている（例えば、特許文献１参照）。また、固溶体とその他の部分との磁着力の差を利用して、粉砕後に磁力により選別する方法も開示されている（例えば、特許文献２参照）。
【０００５】
一方、スラグの水溶性を利用した方法も提案されており、例えば、Ｎａ等のアルカリ金属を主成分とするスラグを水に溶解させ、残渣を除去した後に、水溶液中に含有される燐化合物を燐酸カルシウムのようなアルカリ土類金属化合物として沈殿させる方法が開示されている（例えば特許文献３参照）。
【０００６】
その他にも、固溶体と他の相（マトリックス相）との水溶性の差を用いて、固溶体のみを水溶液へ溶解させる方法（浸出法）として、マトリックス相の溶解を抑制するため、製鋼スラグを酸化して当該スラグに含まれるＦｅＯ濃度を１質量％以下とした上で、ｐＨを制御した水中に浸漬させる方法が開示されている（例えば特許文献４参照）。
【先行技術文献】
【特許文献】
【０００７】
【特許文献１】特開昭５３−５４１９６号公報
【特許文献２】特開２００６−１３０４８２号公報
【特許文献３】特開昭５２−１２２５７７号公報
【特許文献４】特開２０１２−２３３６５０号公報
【発明の概要】
【発明が解決しようとする課題】
【０００８】
しかし、特許文献１の技術では、燐の分離性が低く、下層においてもＰ２Ｏ５が１％以上含まれており、分離性が低いという課題があった。また、特許文献２の技術には、分離の可能性が示されているのみで、実際の分離性が示されておらず、原理的に直径が１０μｍ程度の固溶体相とその他の相とを粉砕で分離することは不可能であるという課題があった。また、特許文献３の技術では、Ｎａ等のアルカリ金属を主成分とするスラグが対象であり、一般的に用いられているＣａＯ等を主成分とするスラグには用いることができないという課題があった。さらに、特許文献４の技術では、浸出液のｐＨが高いため、ヒドロキシアパタイトの溶解度を超えないようにするための多量の水溶液と酸が必要になり、実施が困難であるという課題があった。
【０００９】
そこで、本発明は、このような課題を解決するためになされたもので、ＣａＯ等を主成分とする製鋼スラグであっても、高い燐の分離性で燐化合物を容易に抽出・分離回収することができる、製鋼スラグからの燐の分離回収方法を提供することを目的とする。これにより、Ｐ２Ｏ５等の燐化合物除去後のスラグを再び精錬に利用するとともに、抽出・分離回収された燐化合物を肥料用の燐酸源として利用することができる。
【課題を解決するための手段】
【００１０】
本発明に係る製鋼スラグからの燐の分離回収方法は、製鋼スラグからの燐の分離回収方法であって、前記製鋼スラグのＦｅ２Ｏ３濃度（質量％）と、ＦｅＯおよびＦｅ２Ｏ３の合計濃度（質量％）との比［Ｆｅ２Ｏ３／（ＦｅＯ＋Ｆｅ２Ｏ３）］を０．９５以上とし、かつ、前記製鋼スラグの非結晶相の相分率を３０％以下とする第１工程と、前記第１工程後に前記製鋼スラグを、ｐＨが２．５〜３．５に調整された無機酸水溶液に浸漬させることにより、前記製鋼スラグ中の燐化合物を前記無機酸水溶液に浸出させる第２工程と、前記第２工程後に前記無機酸水溶液のｐＨを６．５〜７．５に制御することにより、前記無機酸水溶液に浸出した前記燐化合物を析出させて回収する第３工程とを備えていることを特徴とする。
【００１１】
ここで、製鋼スラグとは、燐酸（Ｐ２Ｏ５）を１〜５質量％含む、転炉、溶銑予備処理、電気炉で生成されるスラグである。
【発明の効果】
【００１２】
本発明により、ＣａＯ等を主成分とする製鋼スラグであっても、高い燐の分離性で燐化合物を容易に抽出・分離回収することができる、製鋼スラグからの燐の分離回収方法を提供することができる。これにより、Ｐ２Ｏ５等の燐化合物除去後のスラグを再び脱燐精錬に利用することが可能になるとともに、抽出・分離回収された燐化合物を肥料用の燐酸源として利用することが可能になる。
【図面の簡単な説明】
【００１３】
【図１】本発明の実施の形態の製鋼スラグからの燐の分離回収方法による、疑似製鋼スラグのＦｅ２Ｏ３／（ＦｅＯ＋Ｆｅ２Ｏ３）と溶出率との関係を示すグラフである。
【図２】本発明の実施の形態の製鋼スラグからの燐の分離回収方法による、スラグの非結晶（ガラス）相分率と浸出液中のＦｅ／Ｐとの関係を示すグラフである。
【図３】本発明の実施の形態の製鋼スラグからの燐の分離回収方法により、疑似製鋼スラグを様々なｐＨに制御した硝酸水溶液に浸出させたときの、Ｐ、Ｍｎの溶出率を示すグラフである。
【図４】本発明の実施の形態の製鋼スラグからの燐の分離回収方法により、浸出液にＮａＯＨを添加して様々なｐＨに上昇させて沈殿物を生成させたときの、Ｐ、Ｓｉの析出率を示すグラフである。
【発明を実施するための形態】
【００１４】
以下、実験等に基づいて、本発明の実施の形態について説明する。
本発明は、製鋼スラグ中において、燐が主に含まれる、ダイカルシウム・シリケート（２ＣａＯ・ＳｉＯ２；以下、「Ｃ２Ｓ」と称する）とトリカルシウム・フォスフェイト（３ＣａＯ・Ｐ２Ｏ５；以下、「Ｃ３Ｐ」と称する）との固溶体相と、その他の相とで水に対する溶解度が大きく異なる条件を見出したことに基づくものである。ここで、その他の相は、ＭｇＯ−ＦｅＯ−Ｆｅ２Ｏ３系の結晶相、ＣａＯ−ＦｅＯ−Ｆｅ２Ｏ３系の結晶相、および、その他の非結晶相に分けられる。
【００１５】
いずれのｐＨでも、固溶体相は他の相よりも水への溶解性は大きいが、ｐＨが高いと、Ｐと同時に溶解するＣａが水溶液中でヒドロキシアパタイト［ＨＡＰ：Ｃａ１０−ｘ（ＨＰＯ４）ｘ（ＰＯ４）６−ｘ（ＯＨ）２−ｘ］やその前駆体を析出させるので、燐の溶解が進まなくなる。一方、このような析出物を生じないクエン酸のような有機酸を用いると、Ｐの溶解は促進されるが、有機酸は弱酸のために多量に必要となり、浸出液からＰを回収するときに多量のクエン酸カルシウムが発生する結果、沈殿物中のＰ濃度が上げられない。これらを解決するには、低いｐＨで強酸を用いる必要があるが、その場合には、固溶体と同時に、他の相の一部も溶解するという別の問題が生じる。
【００１６】
本発明者らは、詳細な実験により、強酸でｐＨを下げた時に、他の相の中で溶解するのは、特定の組成を持つ非結晶相であることを明らかにした。非結晶相とは、スラグ断面の鉱物相をＸ線プローブマイクロアナライザー（ＥＰＭＡ）で分析した際に、ＣａＯ−ＳｉＯ２−Ｐ２Ｏ５を主成分とする固溶体相、ＭｇＯ−ＦｅＯ−Ｆｅ２Ｏ３を主成分とする結晶相、および、ＣａＯ−ＦｅＯ−Ｆｅ２Ｏ３を主成分とする結晶相の他に観察される相の総和であり、凝固時にガラス化したＣａＯ−ＳｉＯ２−ＦｅＯ−Ｆｅ２Ｏ３を主成分とする相が主体で構成される。
【００１７】
実験として、まず、各相と同じ組成になるように試薬を混合し焼成したものを、粒径５７μｍ以下に粉砕した試料を作成した。非結晶相については溶融状態から急冷してガラス化させ、他の相は徐冷した。次に、硝酸でｐＨを３．０に制御した常温の水０．４Ｌに対して、各粉砕試料１ｇをビーカーに添加し、撹拌羽根で混合しつつ水中へ溶出させた後、各イオン濃度を測定した。１２０分浸漬後の結果を表１に示す。ここで、溶解率とは、実験後の水溶液中の各元素のイオン濃度から計算した、実験前後の質量比である。
【００１８】
【表１】
2019002060.tif 000003
【００１９】
表１より明らかに、この条件で溶解しないのは、固溶体相を除いた結晶相であり、非結晶相や固溶体相は容易に溶解する。つまり、強酸を用いた低ｐＨ水溶液で固溶体相を選択的に浸出させるには、非結晶相の存在割合を小さくすることが重要である事を見出した。
【００２０】
スラグ試料の断面をＥＰＭＡで分析すると、様々な相が観察される。この中から、Ｃａ、Ｓｉ、Ｐが共存する相を固溶体相、ＭｇとＦｅとが共存する相をＭｇＯ−ＦｅＯ−Ｆｅ２Ｏ３系の結晶相、ＣａとＦｅとが共存する相をＣａＯ−ＦｅＯ−Ｆｅ２Ｏ３系の結晶相と定義し、ＥＰＭＡで分析した各相の組成と、製鋼スラグ全体の組成とから、各元素のマスバランスを計算すれば各相の相分率を求めることができ、その合計を１から差し引くことで、その他の相の相分率を計算することができる。その他の相は、主に非結晶相からなり、一部にＥＰＭＡでは分析できない微細な結晶も共存する場合もあるが、ここでは「その他の相」を非結晶相と定義する。前記のように強酸を用いた低ｐＨ水溶液で固溶体相を選択的に浸出させるには、この非結晶相の存在割合を小さくすることが重要である。
【００２１】
そこで、疑似製鋼スラグを試薬で合成し（２９mass％ＣａＯ−１７mass％ＳｉＯ２−３０mass％Ｆｅ２Ｏ３−２．５mass％Ｐ２Ｏ５−５．５mass％ＭｎＯ−１３mass％ＭｇＯ−３mass％Ａｌ２Ｏ３）、それを、１５５０℃で溶解させた後に大気雰囲気化で徐冷し、試験用のスラグを合成した。また、このとき、ＦｅＯとＦｅ２Ｏ３との混合比を変えたスラグを合成した。合成した各スラグを粒径５７μｍ以下に粉砕し、硝酸でｐＨを３．０に制御した常温の水溶液に浸出させた。
【００２２】
その結果、図１に示すように、Ｆｅ２Ｏ３濃度（質量％）に対するＦｅＯとＦｅ２Ｏ３との合計濃度（質量％）の比［Ｆｅ２Ｏ３／（ＦｅＯ＋Ｆｅ２Ｏ３）］が０．９以下になると、Ｍｎの溶出率が増加した。ＭｎＯは、ＭｇＯ−（ＦｅＯ、Ｆｅ２Ｏ３）系の結晶相に約１０質量％含まれている一方、他の相にはほとんど含まれていないため、Ｍｎの溶出はＭｇＯ−（ＦｅＯ、Ｆｅ２Ｏ３）系の結晶相の溶解と見なせる。結晶相からＦｅが溶解した場合、後記するような浸出液から回収されるリン酸中のＦｅＯ濃度が高くなるだけでなく、Ｆｅ濃度が高くなると、浸出時のＰの溶出率も低下する。これは、浸出液中でＦｅＰＯ４・２Ｈ２Ｏのような化合物が析出するためである。
【００２３】
一方、表１より、スラグ中の各相の相分率を変化させた場合の溶出挙動が計算できる。例えば、Ｔｏｔａｌ・Ｆｅが２５質量％で、酸化鉄のＦｅ２Ｏ３として含有されており、Ｆｅが非結晶相とＭｇＯ−Ｆｅ２Ｏ３相から溶出すると考えると、物質収支から浸出液中のＰとＦｅの濃度が計算できる。その結果、図２に示すように、非結晶相（ガラス相）の相分率が３０％以下であれば、Ｆｅ／Ｐを０．３以下にできることが分かる。Ｆｅがこれ以上溶解した場合、後記するような浸出液から回収される燐酸中のＦｅＯ濃度が高くなってしまう。
【００２４】
以上のように、固溶体相の選択浸出を実現するには、スラグを酸化させて［Ｆｅ２Ｏ３／（ＦｅＯ＋Ｆｅ２Ｏ３）］を高く制御し、ＭｇＯ−（ＦｅＯ、Ｆｅ２Ｏ３）系の結晶相の溶解を抑制するとともに、非結晶相の存在比率（相分率）を低く抑制する必要がある。具体的には、スラグ中の酸化鉄は、溶融状態で精錬中はＦｅＯであるため、これを酸化するには、例えばスラグに空気を吹き込むような既存の酸化技術を用いたり、大気雰囲気化で徐冷したりすれば良い。尚、［Ｆｅ２Ｏ３／（ＦｅＯ＋Ｆｅ２Ｏ３）］は、１に近いほど好ましいが、０．９５以上であれば、ＭｇＯ−（ＦｅＯ、Ｆｅ２Ｏ３）系の結晶相の溶解を十分に抑制することができる。また、非結晶相の相分率を低く（３０％以下に）抑制するには、急冷プロセスを用いないようにすればよい。
【００２５】
次に、疑似製鋼スラグを試薬で合成し（２９mass％ＣａＯ−１７mass％ＳｉＯ２−３０mass％Ｆｅ２Ｏ３−２．５mass％Ｐ２Ｏ５−５．５mass％ＭｎＯ−１３mass％ＭｇＯ−３mass％Ａｌ２Ｏ３）、１５５０℃で溶解後、そのまま炉冷することで非結晶相が存在しないスラグを合成し、それを、硝酸を用いて様々なｐＨに制御した水溶液に浸出させた。このときのＰ、Ｍｎの溶出率を測定した結果を図３に示す。図３に示すように、ｐＨを低くすることで、ヒドロキシアパタイトの溶解積が大きくなるため、Ｃａによる弊害はなくなり、無機酸で強酸である硝酸でも十分に溶解できる。それに適したｐＨは２．５〜３．５である。ｐＨが２．５よりも低いと、Ｍｎの濃度が上昇することから、ＭｇＯ−（ＦｅＯ、Ｆｅ２Ｏ３）系の結晶相の溶解が起こりはじめ、一方、ｐＨが３．５よりも高いと、固溶体相の溶解が十分には起こらない。
【００２６】
続いて、上記のＰが溶出した水溶液をろ過して得た浸出液にＮａＯＨを添加してｐＨを上昇させ、１０分間放置した後に上澄み液を分離し、水分を多く含む下層を遠心分離機で脱水後、さらに１００℃で水分を蒸発させ、その後、６００℃で２時間加熱した。このとき、ｐＨを上昇させる前後の液の組成から計算したＰ、Ｓｉの析出率を図４に示す。図４に示すように、ｐＨを上げすぎると、ゲル状のＳｉＯ２が沈殿し、ｐＨが低すぎると、ヒドロキシアパタイトやその前駆体の析出が不十分で、燐の回収率が低下しており、燐化合物の分離回収に適したｐＨが６．５〜７．５であることが分かる。
【００２７】
尚、本発明を効果的に行うには、スラグの８５％以上を粒径６００μｍ以下に粉砕することが好ましい。スラグ粒径は小さい方が有利ではあるが、表面に存在する固溶体を水溶液に溶解させた後に生成されるポアに、水溶液が染み込むことができれば反応は進み続けるため、スラグ全量を例えば粒径５７μｍ以下に粉砕する必要はない。また、固溶体相とマトリックス相との間のＰ２Ｏ５の分配比（固溶体中のＰ２Ｏ５濃度／マトリックス相中のＰ２Ｏ５濃度）を高めることが望ましい。具体的には、分配比の支配要因の研究結果に基づき、ＣａＯ／ＳｉＯ２が１．５〜３．０、Ｆｅ２Ｏ３が１０〜３０質量％で、ＭｎＯ、ＭｇＯ、Ａｌ２Ｏ３がそれぞれ１０質量％以下である組成が好ましい。精錬後のスラグ組成が、この組成に含まれない場合には、製鋼スラグを酸化処理するにあたって、この組成になるように生石灰、焼結鉱、鉄鉱石を添加することが望ましい。また、無機酸としては硝酸、塩酸、硫酸のいずれかを用いることが望ましい。
【００２８】
また、一般に製鋼スラグには未滓化石灰（ｆｒｅｅ−ＣａＯ）と呼ばれる、スラグに未溶解の生石灰粒や、析出したＣａＯ相が存在する。この相は非常に水溶性が高く、スラグを水溶液に添加すると、ｐＨが急激に上昇する原因となる。そこで、前記した浸出工程に先立って、水道水のような中性水でスラグを洗浄することにより、ｆｒｅｅ−ＣａＯを溶解させて除去することが望ましい。
【実施例】
【００２９】
試薬を２９mass％ＣａＯ−１７mass％ＳｉＯ２−３０mass％Ｆｅ２Ｏ３−２．５mass％Ｐ２Ｏ５−５．５mass％ＭｎＯ−１３mass％ＭｇＯ−３mass％Ａｌ２Ｏ３の組成に混合し、１８７３Ｋで溶解させた後に、１６７３Ｋで１０分間保持してから３℃／分の速度で徐冷した。ＥＰＭＡ観察により、固溶体相、ＭｇＯ−Ｆｅ２Ｏ３を主成分とする結晶相が観察されたが、非結晶相は観察できなかった。その後、粒径５７μｍ以下に粉砕した試料４ｇを、ｐＨ３．０の水（０．４Ｌ）に６０分間浸漬した。水溶液にはｐＨメーターを浸漬させ、ｐＨが一定になるように１規定の硝酸水溶液を添加し制御した。溶液と残渣とをろ過で分離し、浸出後の液組成と溶出率とを調べた結果を、表２に示す。
【００３０】
【表２】
2019002060.tif 000004
【００３１】
表２に示すように、燐の溶出率は９１％に達し、マンガンの溶出率は非常に低く抑制された。次いで、浸出液に１規定のＮａＯＨ水溶液を添加してｐＨ７．０に上昇させ、１０分間放置した後に上澄み液を分離し、水分を多く含む下層を遠心分離機で脱水後、さらに１００℃で水分を蒸発させ、その後、６００℃で２時間加熱した。このとき得られた沈殿物の組成を、表３に示す。
【００３２】
【表３】
2019002060.tif 000005
【００３３】
表３に示すように、Ｐ２Ｏ５濃度は約３０％で良質燐鉱石と同等であり、燐鉱石の精製時に嫌われるＭｎＯとＦｅＯの濃度は合計で５％程度未満に抑制されていた。さらに、この生成物にはＰ２Ｏ５に加えてＣａＯとＳｉＯ２が含まれているため、熱処理等により水溶性のＣ２Ｓ−Ｃ３Ｐ固溶体を生成させれば、燐酸肥料としての効能も期待できる。本実施例では、スラグ中のリンのうち８６ｍａｓｓ％が浸出され、浸出液に含まれるリンの８６ｍａｓｓ％が沈殿物として回収された。
【００３４】
［比較例］
試薬を３０mass％ＣａＯ−１９mass％ＳｉＯ２−２６mass％ＦｅＯ−２．５mass％Ｐ２Ｏ５−５．５mass％ＭｎＯ−１４mass％ＭｇＯ−３mass％Ａｌ２Ｏ３の組成に混合し、１８７３Ｋで溶解させた後に、１６７３Ｋで１０分間保持してから３℃／分の速度で徐冷した。ＥＰＭＡ観察により、固溶体相、ＭｇＯ−ＦｅＯを主成分とする結晶相が観察されたが、非結晶相は観察できなかった。その後、粒径５７μｍ以下に粉砕した試料４ｇを、ｐＨ３．０の水（０．４Ｌ）に６０分間浸漬した。水溶液にはｐＨメーターを浸漬させ、ｐＨが一定になるように１規定の硝酸水溶液を添加し制御した。溶液と残渣とをろ過で分離し、浸出後の溶液組成と溶出率とを調べた結果を、表２に示す。
【００３５】
表２に示すように、燐の溶出率は７０％で、マンガンの溶出率は１５％であった。次いで、浸出液に１規定のＮａＯＨ水溶液を添加してｐＨ７．０に上昇させ、１０分間放置した後に上澄み液を分離し、水分を多く含む下層を遠心分離機で脱水後、さらに１００℃で水分を蒸発させ、その後、６００℃で２時間加熱した。このとき得られた沈殿物の組成を、表３に示す。表３に示すように、Ｐ２Ｏ５濃度は約２０％と低く、ＭｎＯとＦｅＯの合計濃度は１５％と高かった。本比較例では、スラグ中のリンのうち７５ｍａｓｓ％が浸出され、浸出液に含まれるリンの８４ｍａｓｓ％が沈殿物として回収された。
【産業上の利用可能性】
【００３６】
本発明に係る製鋼スラグからの燐の分離回収方法は、製鋼スラグから高い燐の分離性でもってＰ２Ｏ５を抽出・分離回収できるので、Ｐ２Ｏ５除去後のスラグを再び精錬に利用することが可能になるとともに、抽出・分離回収されたＰ２Ｏ５を肥料用の燐酸源として利用することが可能になる。
【図１】
2019002060.tif 000006
【図２】
2019002060.tif 000007
【図３】
2019002060.tif 000008
【図４】
2019002060.tif 000009